(57)【特許請求の範囲】
【請求項１】
少なくとも１種の界面活性剤を含浸させた、織られた又は編まれたマイクロファイバー布帛を含む乾拭き布において、
−  前記界面活性剤の親水性親油性バランス（ＨＬＢ）が５以上であり、
−  前記マイクロファイバー布帛が、親水性ポリマーのマイクロファイバーと親油性ポリマーのマイクロファイバーとを含み、
前記拭き布が、ｉ）ポリエステル単位とポリアミド単位とを含むポリマー又はポリマー混合物から作られたマイクロファイバーを含むマイクロファイバー布帛に、式Ｆ（ＣＦ２）ｙ−（ＣＨ２−ＣＨ２Ｏ）ｘ＋１Ｈ（ＶＩＩＩ）［式中、ｘは１〜１４の様々な整数であるか、又はｘは２〜１４の様々な整数であり、ｙは１０以下の整数である］の少なくとも１種の界面活性剤を含んでいる界面活性剤組成物であって、ｙ＝６である式（ＶＩＩＩ）の前記化合物が、前記組成物中に存在する式（ＶＩＩＩ）の前記化合物の少なくとも９０質量％に相当する、界面活性剤組成物を含浸させ、次いでｉｉ）そのマイクロファイバー布帛を乾燥させることによって得られる乾燥マイクロファイバー布帛を含まないことを特徴とする、乾拭き布。
【請求項２】
前記界面活性剤が、液体界面活性剤である、請求項１に記載の拭き布。
【請求項３】
前記布帛に、少なくとも１個のＳｉ−Ｏシロキサン単位を含み且つ表面張力が４０ｍＮ／ｍ未満である界面活性剤を含浸させることを特徴とする、請求項１または２に記載の拭き布。
【請求項４】
前記界面活性剤の親水性親油性バランス（ＨＬＢ）が１８以下であることを特徴とする、請求項１〜３のいずれか一項に記載の拭き布。
【請求項５】
前記マイクロファイバー布帛が、ポリアミドマイクロファイバーとポリエステルマイクロファイバーとを含むことを特徴とする、請求項１〜４のいずれか一項に記載の拭き布。
【請求項６】
前記マイクロファイバー布帛が、１５質量％〜４０質量％のポリアミドマイクロファイバーと６０質量％〜８５質量％のポリエステルマイクロファイバーとを含むことを特徴とする、請求項１〜５のいずれか一項に記載の拭き布。
【請求項７】
前記界面活性剤が、ポリオキシアルキレン基、好ましくはポリオキシエチレン基であって、好ましくは、６個を超えるオキシエチレン単位を含むポリオキシエチレン基を含むことを特徴とする、請求項１〜６のいずれか一項に記載の拭き布。
【請求項８】
前記非含浸マイクロファイバー布帛の質量に対して、５質量％〜４０質量％の含浸界面活性剤、好ましくは１０質量％〜４０質量％、更に好ましくは１５質量％〜３５質量％、最適には２０質量％〜３５質量％の含浸界面活性剤を含むことを特徴とする、請求項１〜７のいずれか一項に記載の拭き布。
【請求項９】
前記布帛が、少なくとも９０質量％のマイクロファイバー、好ましくは少なくとも９５質量％、更に好ましくは１００質量％のマイクロファイバーを含むことを特徴とする、請求項１〜８のいずれか一項に記載の拭き布。
【請求項１０】
前記非含浸マイクロファイバー布帛の質量に対して、少なくとも５質量％の含浸界面活性剤を含むことを特徴とする、請求項１記載の拭き布。
【請求項１１】
前記非含浸マイクロファイバー布帛の質量に対して、５質量％〜４０質量％の含浸界面活性剤を含むことを特徴とする、請求項１０記載の拭き布。
【請求項１２】
前記マイクロファイバーが複合構造の親水性及び親油性ポリマー繊維から得られるものであり、それが、織るか又は編んだ後に、前記複合構造を解繊することにより得られることを特徴とする、請求項１〜９のいずれか一項に記載の拭き布。
【請求項１３】
前記布帛が編まれたものであり、１ｃｍ２当たりの編み目数が３００以上であることを特徴とする、請求項１〜１２のいずれか一項に記載の拭き布。
【請求項１４】
前記界面活性剤が、フルオロアルキル性を有するポリエトキシル化界面活性剤であることを特徴とする、請求項１〜１３のいずれか一項記載の拭き布。
【請求項１５】
水との静的接触角が５０°未満である外表面を有する物品に防曇性を付与するための方法であって、界面活性剤を前記外表面に施すことであって、請求項１〜１４のいずれか一項に定義された、前記界面活性剤を含浸させた前記織られた又は編まれたマイクロファイバー布帛を含む乾拭き布を用いて、その表面を拭くことによって界面活性剤を施すことを含む、方法。
【請求項１６】
前記物品の前記外表面がポリオキシアルキレン基を含み、前記表面が、好ましくは８０個未満の炭素原子を含むポリオキシアルキレン基と、少なくとも１個の加水分解可能基を持っている少なくとも１個のケイ素原子とを有する少なくとも１種のオルガノシラン化合物をグラフト化することによって得られたことを特徴とする、請求項１５に記載の方法。
【請求項１７】
外表面を有する物品を清浄にするための方法であって、請求項１〜１４のいずれか一項に定義された乾拭き布を用いて前記外表面を拭くことを含み、前記拭き布が、前記界面活性剤を含浸させた前記織られた又は編まれたマイクロファイバー布帛を含む、方法。
【請求項１８】
前記物品の前記外表面が、７０°以上の水との静的接触角を有することを特徴とする、請求項１７に記載の方法。
【請求項１９】
前記界面活性剤が、ポリオキシアルキレンソルビタン脂肪酸エステル又はポリエチレングリコールアルキルモノエーテルであることを特徴とする、請求項１５〜１８のいずれか一項に記載の方法。
【請求項２０】
−  少なくとも１種の溶剤と親水性親油性バランス（ＨＬＢ）が５以上である少なくとも１種の界面活性剤とを含む溶液を織られた又は編まれたマイクロファイバー布帛に含浸させることと、
−前記溶剤が取り除かれるように前記含浸布地を乾燥させること
を含む、請求項１〜１４のいずれか一項に記載の拭き布の製造方法。
【請求項２１】
請求項１〜１４のいずれか一項に記載の拭き布と基材を有するレンズを含む眼鏡とを含むセットであって、前記基材の外表面が５０°未満の水との静的接触角を有する、セット。
【請求項２２】
前記基材が、防曇コーティングの前駆体コーティングで被覆され、前記前駆体コーティングは５０°未満の水との静的接触角を有し、ポリオキシアルキレン、好ましくはポリオキシエチレン、基を有する少なくとも１種の化合物をグラフト化することによって得られるものであることを特徴とする、請求項２１に記載のセット。
【請求項２３】
ポリオキシアルキレン基を有する前記化合物が、オルガノシラン化合物であり、好ましくは、
−  前記オルガノシラン化合物が８０個未満の炭素原子を含み、
−  前記オルガノシラン化合物が、少なくとも１個の加水分解可能基を持っている少なくとも１個のケイ素原子を有する
という２つの条件を満たすことを特徴とする、請求項２２に記載のセット。
【発明の詳細な説明】
【技術分野】
【０００１】
本発明は、界面活性剤化合物をマイクロファイバー布帛に含浸させて得られる乾拭き布（ｄｒｙ  ｗｉｐｅｓ）であって、表面を拭くだけで、前記界面活性剤を拭かれた表面に移すことにより、前記表面に防曇性を与えることができる乾拭き布に関する。こうした拭き布は、処理された表面に対する清浄作用も付与する。
【背景技術】
【０００２】
数多くの支持体（プラスチック及びガラスなど）には、その表面の温度が周囲空気の露点より下になると、その支持体上に非常に小さな水滴が凝結して曇るという欠点がある。特に、運搬用車両又は建造物用のガラス、めがねレンズ、レンズ、鏡、カメラ光学部品などを作るのに用いられるガラスの場合がそうである。こうした表面に曇りが生じると、水滴による光の散乱のために透明性が低下することになり、それは、特に非常に良好な視界がどうしても必要な状況では、極めてやっかいなことになり得る。
【０００３】
非常に湿気の多い環境で曇りが生じるのを避けるために、曇りの発生を除去することが求められる支持体の外表面に、透明感をもたらす非常に薄い水の連続膜が形成されるように、水による外表面のぬれを促進することを可能にする水との静的接触角が小さい親水性ポリマーコーティングを付着させることが提案されてきた。
【０００４】
こうしたいわゆる永続的防曇コーティングは一般に、非常に親水性の化学種（スルホネート又はポリウレタンなど）からなる。「永続的防曇コーティング」という表現は、支持体に永続的に結合した親水性化合物によって防曇性が得られるコーティングであって、防曇効果を再生するために定期的に防曇剤で処理する必要がないコーティングを意味すると理解される。
【発明の概要】
【発明が解決しようとする課題】
【０００５】
そうした永続的防曇ガラスに相当する製品は一般に、厚さが数マイクロメートルの親水性層を含む。一方で、こうした製品の透明性は、そのような親水性層によって悪影響を受け、他方では、そのような厚いコーティングは、水を吸収するせいで、膨潤し、軟らかくなり、且つ機械抵抗性が小さくなる。更に、特に粉塵、手垢又は他の脂肪性物質による汚れのせいで、防曇性の低下が徐々に観察されるようになる。そのため、防曇性を回復させるため、処理された表面を比較的頻繁に清浄にする必要が生じてくる。
【０００６】
一時的な防曇性は、めがねレンズなどの支持体に、１種又は複数種の防曇剤（一般には界面活性剤）を含んでいる市販の水性又はアルコール性の親水性溶液（スプレー又は予め含浸された拭き布の形で入手できる）を施すことによっても得ることができる。これにより、処理対象の表面にスプレーするか又はそれを拭くだけで、防曇性を短期間得ることが可能になる。
【０００７】
こうした配合物は、外層として（疎水性の及び／又は疎油性の（ｏｌｅｏｐｈｏｂｉｃ））防汚（ａｎｔｉ−ｓｏｉｌｉｎｇ）コーティングを含む基材に施すことができるが、こうしたことは、基材が反射防止コーティングを有するめがねレンズである場合、しばしば不可欠であるとみなされる。このように処理されためがねレンズは防曇性が乏しい。
【０００８】
こうした配合物は、より有利には、一時的防曇コーティングを形成させるために、防曇コーティングの前駆体である親水性コーティングを外層として含む基材の表面に施すことができる。
【０００９】
出願人名義の国際特許出願である国際公開第２０１１／０８０４７２号パンフレットは、表面にシラノール基を含むコーティングで被覆された基材と、そのコーティングと直接接触した、防曇コーティングの前駆体コーティングとを含むめがねレンズであって、前駆体コーティングが、
−  ８０個未満の炭素原子を含むポリオキシアルキレン基と、少なくとも１個の加水分解可能基を持っている少なくとも１個のケイ素原子とを有する少なくとも１種のオルガノシラン化合物をグラフト化することによって得られ、
−  厚さが一般に５ｎｍ以下であり、更に
−  水との静的接触角が１０°より大きく且つ５０°より小さい、
めがねレンズを記載している。
【００１０】
出願人名義の特許出願の国際公開第２０１３／０１３９２９号パンフレットは、界面活性剤組成物の膜を前駆体コーティングの表面に施すことによって得られる一時的防曇コーティングを記載しており、その界面活性剤組成物は、式Ｆ（ＣＦ２）ｙ−（ＣＨ２ＣＨ２Ｏ）−（ＣＨ２−ＣＨ２Ｏ）ｘＨ（ＶＩＩＩ）［式中、ｘは１〜１４の様々な整数であり、ｙは１０以下の整数である］に対応する少なくとも１種の界面活性剤を含み、ｙ＝６である式（ＶＩＩＩ）の化合物が、組成物中に存在する式（ＶＩＩＩ）の化合物の少なくとも９０質量％に相当する。組成物は、液体の形で前駆体コーティングに直接施されるか、又は前記組成物を含む乾拭き布又は湿った拭き布で施される。
【００１１】
防曇用途のために界面活性剤溶液を含浸させた湿った拭き布を使用することは知られている。湿った拭き布の欠点は、その再使用が限られていること、また漏れない包装容器にそれらを保管しなければならないことである。
【００１２】
国際出願の国際公開第２００５／１０８５４３号パンフレットは、再使用可能な乾燥した防曇拭き布（すなわち、乾いた感触であるもの）を記載しており、それは、１０質量％〜３５質量％の様々な液体界面活性剤を含浸させた布地表面を含む。布地は、合成繊維や天然繊維で作られていても、マイクロファイバーで作られていても良い。
【００１３】
特開２００９／１９５６４８号公報の出願は、不織布であり、且つ
１）陽イオンフッ素化界面活性剤と非イオンフッ素化界面活性剤との混合物を含む溶液を含浸させ、
２）スプリット繊維及び非スプリット繊維（スプリット繊維は、好ましくはマイクロファイバーである）を含んでいる
乾燥防曇布地を記載している。
【００１４】
その防曇性に加えて、上記の界面活性剤組成物を含浸させたこの不織布の特別の布地は、表面にフッ素化疎水性物質を有するガラスに対してさらなる清浄作用を及ぼすものとして記載されている。特開２００９／１９５６４８号公報の文献では、その含浸不織布地は、めがねレンズの表面に水滴が存在するとしても水滴を除去できることを示している。
【００１５】
この布地の性能は、向上させることができる。
【００１６】
本発明は、基材（一般には、透明基材又は反射基材）の防曇処理又は清浄の分野で知られている技術的問題の解決策を提供することを提案する。
【００１７】
したがって、本発明の１つの目的は、透明な表面又は反射表面（好ましくは光学物品、特にめがねレンズ）の曇りの発生を防ぐことのできる再使用可能な拭き布を提供することである。この拭き布は、経時的持続性の高い防曇性を付与しなければならず、その特性は、視界の低下を引き起こすことなく、速やかに（すなわち、物品表面にわずかな回数だけ防曇剤を施すことで）得られなければならない。
【００１８】
本発明の別の目的は、汚れ（特に、皮脂タイプの汚れ）を清浄にするための既存の拭き布と比較して、特性の改善された再使用可能な拭き布を提供することである。
【課題を解決するための手段】
【００１９】
親水性親油性バランス（ＨＬＢ）が５以上である少なくとも１種の界面活性剤を含浸させた、親水性ポリマーのマイクロファイバーと親油性ポリマーのマイクロファイバーとを含んでいる、織られた又は編まれた（ｗｏｖｅｎ  ｏｒ  ｋｎｉｔｔｅｄ）マイクロファイバー布帛を含む乾拭き布であって、その拭き布が、ｉ）ポリエステル単位とポリアミド単位とを含むポリマー又はポリマー混合物で作られたマイクロファイバーを含むマイクロファイバー布帛に、式Ｆ（ＣＦ２）ｙ−（ＣＨ２−ＣＨ２Ｏ）ｘ＋１Ｈ（ＶＩＩＩ）［式中、ｘは１〜１４の様々な整数であり、ｙは１０以下の整数である］の少なくとも１種の界面活性剤を含む界面活性剤組成物（ｙ＝６である式（ＶＩＩＩ）の化合物が、組成物中に存在する式（ＶＩＩＩ）の化合物の少なくとも９０質量％に相当する）を含浸させ、次いでｉｉ）そのマイクロファイバー布帛を乾燥させることによって得られる乾燥マイクロファイバー布帛を含まず、且つその拭き布が、ｉ）ポリエステル単位とポリアミド単位とを含むポリマー又はポリマー混合物で作られたマイクロファイバーを含むマイクロファイバー布帛に、式Ｆ（ＣＦ２）ｙ−（ＣＨ２−ＣＨ２Ｏ）ｘ＋１Ｈ（ＶＩＩＩ）［式中、ｘは２〜１４の様々な整数であり、ｙは１０以下の整数である］の少なくとも１種の界面活性剤を含む界面活性剤組成物であって、ｙ＝６である式（ＶＩＩＩ）の化合物が、組成物中に存在する式（ＶＩＩＩ）の化合物の少なくとも９０質量％に相当する、界面活性剤組成物を含浸させ、次いでｉｉ）そのマイクロファイバー布帛を乾燥させることによって得られる乾燥マイクロファイバー布帛を含まないような乾拭き布によって、上記の２つの目的を別々に、又は一緒に達成し得る。
【００２０】
本発明を、添付の図面を参照しながらもっと詳しく説明するが、その図面では、図１〜３は、様々な親水性又は疎水性の表面に対する、本発明による拭き布（界面活性剤を含浸させたＣｅｍｏｉ（商標）布帛からなる）の拭き取り性能を示している。
【図面の簡単な説明】
【００２１】
【図１】本発明による拭き布の拭き取り性能を示し、レンズＡのヘーズに関してヒストグラムの形で示す。
【図２】本発明による拭き布の拭き取り性能を示し、レンズＢのヘーズに関してヒストグラムの形で示す。
【図３】本発明による拭き布の拭き取り性能を示し、レンズＣのヘーズに関してヒストグラムの形で示す。
【発明を実施するための形態】
【００２２】
本発明にしたがって拭き布に含浸させるのに用いられる界面活性剤は、親水性親油性バランス（ＨＬＢ）が５以上であることが必要であり、それは、最適な防曇性の恩恵を受けられるように、好ましくは１８以下、更に好ましくは１６以下、更にいっそう好ましくは１５以下である。「親水性親油性バランス（ＨＬＢ）」という表現は当業者によく知られていて、界面活性剤の特徴的な量を表し、これは、界面活性剤の水溶解度が高いときに大きくなる。本出願では、親水性親油性バランスの理論（計算）値が考慮に入れられることになる。
【００２３】
非イオン界面活性剤の場合、Ｗ．Ｃ．Ｇｒｉｆｆｉｎ著の刊行物であるＪ．Ｓｏｃ．Ｃｏｓｍ．Ｃｈｅｍ．１９５４（Ｖｏｌ．５），ｐａｇｅｓ  ２４９−２５６に定義された計算方法が使用されることになる。つまり、ＨＬＢ＝２０×Ｍｈ／Ｍ［式中、Ｍｈは分子の親水性部分の分子量であり、Ｍは分子の総分子量である］であり、これは０〜２０の段階で結果を示す。Ｇｒｉｆｆｉｎの方法にしたがって計算したＨＬＢ値０は、完全な親油性／疎水性の分子に相当し、値２０は完全な親水性／疎油性の分子に相当する。
【００２４】
陰イオン界面活性剤の場合、Ｄａｖｉｅｓ，Ｊ．Ｔ．著の刊行物である“Ａ  Ｑｕａｎｔｉｔａｔｉｖｅ  Ｋｉｎｅｔｉｃ  Ｔｈｅｏｒｙ  ｏｆ  Ｅｍｕｌｓｉｏｎ  ｔｙｐｅ．Ｉ．Ｐｈｙｓｉｃａｌ  Ｃｈｅｍｉｓｔｒｙ  ｏｆ  ｔｈｅ  Ｅｍｕｌｓｉｆｙｉｎｇ  Ａｇｅｎｔ．”Ｇａｓ／Ｌｉｑｕｉｄ  ａｎｄ  Ｌｉｑｕｉｄ／Ｌｉｑｕｉｄ  Ｉｎｔｅｒｆａｃｅｓ．Ｐｒｏｃｅｅｄｉｎｇｓ  ｏｆ  ｔｈｅ  Ｉｎｔｅｒｎａｔｉｏｎａｌ  Ｃｏｎｇｒｅｓｓ  ｏｆ  Ｓｕｒｆａｃｅ  Ａｃｔｉｖｉｔｙ（１９５７）４２６−４３８で定義されている計算方法が使用されるであろう。すなわち、ＨＬＢ＝７＋ｍ×Ｈｈ−ｎ×Ｈｌ［式中、ｍは分子中の親水基の数を表し、Ｈｈは親水基の値を表し、ｎは分子中の親油基の数を表し、Ｈｌは親水基の値を表す］が使用されるであろう。
【００２５】
陽イオン界面活性剤については、Ｚ．Ｅ．Ｐｒｏｖｅｒｂｉｏ，Ｓ．Ｍ．Ｂａｒｄａｖｉｄ，Ｅ．Ｌ．Ａｒａｎｃｉｂｉａ，Ｐ．Ｃ．Ｓｃｈｕｌｚ著の刊行物である“Ｈｙｄｒｏｐｈｉｌｅ−ｌｉｐｏｐｈｉｌｅ  ｂａｌａｎｃｅ  ａｎｄ  ｓｏｌｕｂｉｌｉｔｙ  ｐａｒａｍｅｔｅｒ  ｏｆ  ｃａｔｉｏｎｉｃ  ｓｕｒｆａｃｔａｎｔｓ”Ｃｏｌｌｏｉｄｓ  ａｎｄ  Ｓｕｒｆａｃｅｓ  Ａ：Ｐｈｙｓｉｃｏｃｈｅｍ．Ｅｎｇ．Ａｓｐｅｃｔｓ  ２１４（２００３）１６７−１７１で定義されている方法が使用されるであろう。
【００２６】
本発明との関連においては、特に防曇剤の役割を果たし得る使用される界面活性剤は、陽イオン界面活性剤でも、陰イオン界面活性剤でも、非イオン界面活性剤でも、両性界面活性剤でもよいが、好ましくは非イオン界面活性剤である。
【００２７】
界面活性剤は、好ましくは液体界面活性剤であり、この用語は、大気圧のもとで融点が３５℃未満である界面活性剤を意味する。
【００２８】
本発明の拭き布が一般に素手で扱われ、且つ／又は目の近くで扱われる（特に、めがねレンズの表面など光学的表面を処理することを意図している場合）ことを考えるなら、それは、あまりに顕著な蒸発現象（又は不快臭）がなく、拭き布にべとつき感を与えることもその外観を悪くすることもなく、処理表面に光学的又は外観上の欠陥を生じることがなく、更に毒性がないものであることが好ましい。
【００２９】
これは、好ましくは、ポリオキシアルキレン基（好ましくは６個を超えるオキシアルキレン単位を有する）を含み、更に好ましくは、ポリオキシエチレン基（理想として６個を超えるオキシエチレン単位を有する）を含む。
【００３０】
ポリエチレングリコールアルキルモノエーテル（Ａ）は、好ましい界面活性剤の最初のカテゴリーに相当する。それらは、好ましくはフッ素化されていない。これらの中でも、好ましくは以下の式のものが使用されるであろう：
Ｈ（ＯＣＨ２ＣＨ２）ｎＯＲ１    （ＩＩ）
［式中、Ｒ１は、直鎖又は分枝のアルキル基であり、これは任意選択で１つ又は複数の官能基で置換されていてもよく、更に１つ又は複数の二重結合を更に含んでいてもよく、ｎは１〜２５、好ましくは２〜２０、更に好ましくは２〜１５、更にいっそう好ましくは４〜１５の整数であり、理想的には８〜１２である］。ｎは、特に、値２、４、５、１０又は２０の値を取り得る。１つの特定の実施形態によれば、ｎは６より大きい。別の特定の実施形態によれば、ｎは２０未満であり、更に好ましくは１５未満である。
【００３１】
Ｒ１は、好ましくは直鎖アルキル基（好ましくは１０〜２０個の炭素原子を含む）であり、更に好ましくは飽和直鎖アルキル基である。使用できるＲ１基の非限定例は、ドデシル（Ｃ１２Ｈ２５）基、セチル（Ｃ１６Ｈ３３）基、ステアリル（Ｃ１８Ｈ３７）基及びオレイル（Ｃ１８Ｈ３５）基である。１つの特定の実施形態によれば、Ｒ１基は１２個以下の炭素原子を有する。
【００３２】
式（ＩＩ）の界面活性剤は、モル質量が、好ましくは１８０〜１５００ｇ／ｍｏｌ、更に好ましくは３００〜１０００ｇ／ｍｏｌ、更にいっそう好ましくは３５０〜８００ｇ／ｍｏｌである。
【００３３】
本発明に使用できる式（ＩＩ）の化合物は、ＣｒｏｄａからＢｒｉｊ（登録商標）の商標で販売されており、例えば、Ｂｒｉｊ（登録商標）製品には、Ｃ１０、Ｌ４、Ｃ２０、Ｓ１０という番号が付けられている。その中でも、Ｂｒｉｊ（登録商標）Ｃ１０（ＨＬＢ＝１２〜１３）が好ましい（ｎ＝１０及びＲ１＝ｎ−Ｃ６Ｈ１３である式ＩＩの化合物）。
【００３４】
ソルビタン環（Ｂ）を有する界面活性剤は、好ましい界面活性剤の第２カテゴリーに相当する。その中でも、好ましくは、ソルビタン環の４つのヒドロキシル基のうちのｎ個が、同一又は異なるＯＨ末端ポリオキシアルキレン基（好ましくはポリオキシエチレン基）で官能基化されており、その４つのヒドロキシル基のうちのｐ個が、次式の同一又は異なるＲ１基で官能基化されたものが使用されるであろう：  −（ＲｄＯ）ｚ−（Ｙ）ｎ２−Ｒ’
［式中、Ｒｄは、直鎖又は分枝のアルキレン基であり、ｚは１以上の整数であり、Ｙは二価基であり、ｎ２は０又は１を表し（好ましくは、ｎ２＝１）、更にＲ’は１２〜１９個（好ましくは１３〜１９個）の炭素原子を有する飽和炭化水素であり、ｎ及びｐは、ｎ＝２又は３及びｐ＝１又は２などの整数であり、ｎ＋ｐ＝４である］。好ましくは、ｎ＝３及び／又はｐ＝１である。
【００３５】
Ｒｄは、好ましくはＣ２〜Ｃ６アルキレン基（プロピレン基又はエチレン基などで、理想的にはエチレン基）を表す。
【００３６】
整数ｚは、好ましくは１〜４０、更に好ましくは２〜２０、更にいっそう好ましくは２〜１０の範囲である。
【００３７】
こうした化合物のＯＨ末端ポリオキシアルキレン基は、好ましくは１〜４０個のオキシアルキレン基、更に好ましくは２〜２０個、更にいっそう好ましくは２〜１０個のオキシアルキレン基を含む。
【００３８】
界面活性剤（Ｂ）の構造中に存在するオキシアルキレン基の総数は、好ましくは、４〜４０、更に好ましくは８〜３０、更にいっそう好ましくは１５〜２５の範囲であり、理想的には２０に等しい。
【００３９】
Ｒ’は、飽和炭化水素基であり、好ましくは１４〜１８個の炭素原子、更に好ましくは１５〜１７個の炭素原子を有する。Ｒ’は好ましくは直鎖アルキル基である。Ｒ’は、好ましくはｎ−Ｃ１５Ｈ３１又はｎ−Ｃ１７Ｈ３５基である。
【００４０】
Ｙ基の非限定例として、アルキレン基、シクロアルキレン基、アリーレン基、カルボニル基及びアミド基、又はこれらの基の組合せがあり、これらは、直鎖又は分枝であってよく、任意選択で置換されていてもよい。Ｙは、好ましくはカルボニル基である。
【００４１】
−（Ｙ）ｎ２−Ｒ’基は、好ましくはパルミチル基又はステアリル基である。
【００４２】
界面活性剤（Ｂ）は、好ましくは非イオンであり、また好ましくはポリオキシアルキレンソルビタン脂肪酸エステルである。すなわち、脂肪酸によって１箇所又は２箇所エステル化（好ましくは１箇所）されたポリオキシアルキレン化ソルビタン（Ｙ＝カルボニル及びｎ２＝１）である。更に好ましくは、界面活性剤（Ｂ）は、ポリオキシエチレンソルビタン脂肪酸エステル（Ｙ＝カルボニル、ｎ２＝１及びＲ＝ＣＨ２ＣＨ２）、言い換えれば、エステル基の特定鎖長を有するポリソルベートである。
【００４３】
好ましいクラスの界面活性剤（Ｂ）は、式（ＩＸ）の化合物を含む：
【化１】
0006538567.tif 000002
［式中、Ｒａ、Ｒｂ、Ｒｃ及びＲｄは独立に、直鎖又は分枝（好ましくは直鎖）のアルキレン基、好ましくはＣ２〜Ｃ６アルキレン基（プロピレン基又はエチレン基など）を表し、ｗ、ｘ、ｙ及びｚは独立に、１以上の整数、好ましくは１〜４０、更に好ましくは２〜２０、更にいっそう好ましくは２〜１０の範囲の整数を表し、Ｒ’は上に定義したとおりである］。
【００４４】
好ましくは、ｗ＋ｘ＋ｙ＋ｚは、４〜４０、更に好ましくは８〜３０、更にいっそう好ましくは１５〜２５の範囲である。理想的には、ｗ＋ｘ＋ｙ＋ｚ＝２０である。
【００４５】
式（ＩＸ）の界面活性剤（Ｂ）の中でも、好ましくは、式（Ｘ）のポリエトキシル化化合物が使用されるであろう：
【化２】
0006538567.tif 000003
［式中、ｗ、ｘ、ｙ、ｚ及びＲ’は、上に定義したとおりである］。
【００４６】
界面活性剤（Ｂ）は、容易に合成することができるか、又は市販のものがある。特に、式ＩＸ又はＸの界面活性剤（Ｂ）は、Ａｌｋｅｓｔ（商標）、Ｃａｎａｒｃｅｌ（商標）又はＴｗｅｅｎ（商標）という商標で販売されている。
【００４７】
好ましい界面活性剤（Ｂ）は、Ｔｗｅｅｎ（商標）４０（ＨＬＢ＝１５．６）（ポリオキシエチレン（２０）ソルビタンモノパルミテートという名称でも知られている）（式Ｘ［式中、Ｒ’＝Ｃ１５Ｈ３１及びｗ＋ｘ＋ｙ＋ｚ＝２０］の化合物）、Ｔｗｅｅｎ（商標）６０（ポリオキシエチレン（２０）ソルビタンモノステアレートという名称でも知られている）（式Ｘ［式中、Ｒ’＝Ｃ１７Ｈ３５及びｗ＋ｘ＋ｙ＋ｚ＝２０］の化合物）、Ｔｗｅｅｎ（商標）２０及びＴｗｅｅｎ（商標）８０である。
【００４８】
他の有用な界面活性剤は、２個のエチレンオキシド（ＥＯ）ブロックと１個のプロピレンオキシド（ＰＰＯ）の中央ブロックとを含むトリブロックコポリマーであり、「プロキサマー（ｐｏｌｏｘａｍｅｒｓ）」と呼ばれ、特にＢＡＳＦからＰｌｕｒｏｎｉｃ（登録商標）という名称で販売されている。これは、（ＥＯ）ｘ−（ＰＯ）ｙ−（ＥＯ）ｚ又はＨＯ（ＣＨ２ＣＨ２Ｏ）ｘ−（ＣＨ２ＣＨ（ＣＨ３）Ｏ）ｙ−（ＣＨ２ＣＨ２Ｏ）ｚＨで表され、例えば、Ｐｌｕｒｏｎｉｃ（登録商標）Ｐ−１２３、Ｌ−１２１、Ｐ−６５及びＰ−６４の製品がある。
【００４９】
本発明における他の有用な界面活性剤は、フルオロアルキル性を有するポリエトキシル化界面活性剤であり、好ましくは、式Ｆ（ＣＦ２）ｙ−（ＣＨ２−ＣＨ２Ｏ）ｘ＋１Ｈ（ＶＩＩＩ）［式中、ｘ及びｙは、ｘが１〜１６の範囲であり、ｙが１０以下であるような整数である］のものである。
【００５０】
こうしたフッ素化界面活性剤の中でも、特に、Ｃａｐｓｔｏｎｅ（登録商標）ＦＳ３１００、Ｃａｐｓｔｏｎｅ（登録商標）ＦＳ３０、Ｃａｐｓｔｏｎｅ（登録商標）ＦＳ３１、Ｃａｐｓｔｏｎｅ（登録商標）ＦＳ３４、Ｍａｓｕｒｆ  ＦＳ１７００、Ｍａｓｕｒｆ  ＦＳ１８００、Ｍａｓｕｒｆ  ２８００、Ｍａｓｕｒｆ  ２９００、Ｚｏｎｙｌ（登録商標）ＦＳＯ１００及びＺｏｎｙｌ（登録商標）ＦＳＮ１００を使用できる。
【００５１】
Ｃａｐｓｔｏｎｅ（登録商標）ＦＳ３１００は、様々なポリエトキシル化鎖長を有する化合物の混合物を含む界面活性剤であり、それは一般式Ｆ（ＣＦ２）ｙ−（ＣＨ２−ＣＨ２Ｏ）ｘ＋１Ｈ（ＶＩＩＩ）に相当する。その界面活性剤の９０質量％より多くが、ｙ＝６のものに相当し、ｘは、１〜１４の範囲の整数である。Ｃａｐｓｔｏｎｅ（登録商標）ＦＳ３１００は、式（ＶＩＩＩ）［式中、ｙは６より大きい］の化合物を含有しているが、その含有量はＨＰＬＣでは検出できない。それは生分解性である。
【００５２】
Ｚｏｎｙｌ（登録商標）ＦＳＯ  １００（ＨＬＢ＝９．１）（Ｄｕｐｏｎｔが販売）は、式Ｆ（ＣＦ２）ｙ−（ＣＨ２−ＣＨ２Ｏ）ｘ＋１Ｈ（ＶＩＩＩ）［式中、ｙは、６５％、３０％及び５％の程度のそれぞれの質量割合で、６、８及び１０の値を取り、ｘは２〜１３の範囲の整数である］の化合物の混合物である。
【００５３】
１つの実施形態によれば、布帛に含浸させるのに用いる界面活性剤は、少なくとも１個のＳｉ−Ｏシロキサン単位を含み、また表面張力が４０ｍＮ／ｍ未満、更に好ましくは３５ｍＮ／ｍ未満でもある。そのような界面活性剤の一例は、Ｍｏｍｅｎｔｉｖｅが販売している化合物Ｃｏａｔｏｓｉｌ  ７７（以前のＳｉｌｗｅｔ  ７７で、表面張力が２０．５ｍＮ／ｍである）であり、その式は以下のとおりである（ｎは７．５に等しい）。
【化３】
0006538567.tif 000004
【００５４】
界面活性剤の表面張力（ｍＮ／ｍで表される）は、Ｗｉｌｈｅｌｍｙプレート法（Ｗｉｌｈｅｌｍｙ  ｐｌａｔｅ  ｍｅｔｈｏｄ）で求める。表面張力は、０．１質量％溶液（溶剤：水）で測定する。加わる力を測定しながら、垂直プレートを液体から引っ張り出す。メニスカスが離れる直前のプレートの引張力の値を記録する。こうして求めた力をプレートの幅で割り、表面張力の値を得る。徹底的に洗浄して（例えば、測定子（ｍｅａｓｕｒｅｍｅｎｔ  ｂｏｄｙ）をか焼して）、確実に液体とプレート表面との間の接触角が０°となるようにしなければならない。
【００５５】
１つの実施形態によれば、使用する界面活性剤はポリシロキサン（シリコーン）性のものではない。
【００５６】
上で考慮された界面活性剤は、単独で使用しても、１種又は複数種の他の界面活性剤との混合物として使用してもよいが、それは、当該の混合物の特性が、本発明による拭き布で必要とされる特性と一致している場合に限る。好ましくは、親水性親油性バランスが５未満である界面活性剤は、マイクロファイバー布帛に含浸させる界面活性剤の質量の１０％未満、更に好ましくは５％未満、更にいっそう好ましくは０％である。好ましくは、親水性親油性バランスが１８を超える界面活性剤は、マイクロファイバー布帛に含浸させる界面活性剤の質量の１０％未満、更に好ましくは５％未満、更にいっそう好ましくは０％である。
【００５７】
親水性親油性バランス（ＨＬＢ）が５以上ではない界面活性剤の例としては、Ｂｒｉｊ  Ｓ２、Ｂｒｉｊ  ９３及びＰｌｕｒｏｎｉｃ  Ｌ−８１がある。
【００５８】
本発明による拭き布は、好ましくは、非含浸マイクロファイバー布帛の質量に対して、５質量％〜４０質量％の含浸界面活性剤、好ましくは１０質量％〜４０質量％、更に好ましくは１５質量％〜３５質量％、更にいっそう好ましくは２０質量％〜３５質量％、最適には２０質量％〜３０質量％の含浸界面活性剤を含む。
【００５９】
本発明による拭き布の防曇性能及び／又は清浄性能は、前記拭き布を形成する布帛又は布地の性質にも左右される。したがって、布帛は、特に良好な拭き取り特性を保証するために、有利には、大きなストランド比表面積によって反映され得る高い吸収性、したがって小さいストランド平均径を有するべきである。更に、布帛の吸収性が大きいほど、含浸される防曇剤の量は多くなり、また防曇性能はいっそう長続きする。
【００６０】
好ましくは、式Ｆ（ＣＦ２）ｙ−（ＣＨ２−ＣＨ２Ｏ）ｘ＋１Ｈ（ＶＩＩＩ）［式中、ｘは１〜１４の様々な整数であり、ｙは１０以下の整数である］の界面活性剤（ｙ＝６である式（ＶＩＩＩ）の化合物は、存在する式（ＶＩＩＩ）の化合物の少なくとも９０質量％に相当する）は、マイクロファイバー布帛に含浸させる界面活性剤の質量の１０％未満、更に好ましくは５％未満、更にいっそう好ましくは０％に相当する。好ましくは、式Ｆ（ＣＦ２）ｙ−（ＣＨ２−ＣＨ２Ｏ）ｘ＋１Ｈ（ＶＩＩＩ）［式中、ｘは２〜１４の様々な整数であり、ｙは１０以下の整数である］の界面活性剤（ｙ＝６である式（ＶＩＩＩ）の化合物は、存在する式（ＶＩＩＩ）の化合物の少なくとも９０質量％に相当する）は、マイクロファイバー布帛に含浸させる界面活性剤の質量の１０％未満、更に好ましくは５％未満、更にいっそう好ましくは０％に相当する。本発明の一実施形態によれば、フッ素化界面活性剤は、マイクロファイバー布帛に含浸させる界面活性剤の質量の１０％未満、更に好ましくは５％未満、更にいっそう好ましくは０％に相当する。
【００６１】
本発明の別の実施形態によれば、式Ｆ（ＣＦ２）ｙ−（ＣＨ２−ＣＨ２Ｏ）ｘ＋１Ｈ（ＶＩＩＩ）［式中、ｘは１〜１４の様々な整数であり、ｙは１０以下の整数である］の界面活性剤は、マイクロファイバー布帛に含浸させる界面活性剤の質量の１０％、更に好ましくは５％未満、更にいっそう好ましくは０％に相当する。
【００６２】
好ましくは、本発明による拭き布は、Ｚｏｎｙｌ（登録商標）ＦＳＯ  １００界面活性剤を含浸させた乾燥Ｃｅｍｏｉ（商標）布帛を含まない。
【００６３】
本発明による界面活性剤含浸布帛は、織られた又は編まれたマイクロファイバー布帛、好ましくは編まれたマイクロファイバー布帛である。
【００６４】
知られているように、織布材料は、二組の糸を縦方向（たて糸）と横方向（よこ糸）に直角に組み合わせることによって得るが、不織布材料は、摩擦、粘着及び／又は接着によって結合された配向又は非配向の繊維のウェブ又はラップ（de voiles ou de nappes）からなる製造シートである。
【００６５】
編地は、互いに絡み合う編み目が形成されるように１本又は複数本の糸を輪にすることによって得る。
【００６６】
本発明によれば、好ましくは、少なくとも３００、好ましくは少なくとも４００、更に好ましくは少なくとも５００、更にいっそう好ましくは７００より大きい編み目数／ｃｍ２の編地が使用される。編み目数／ｃｍ２の最適範囲は、８００より大きく、更にいっそう好ましくは９００編め目／ｃｍ２より大きい。必要であれば、当業者は、本発明のこの特徴に関するＮＦ  ＥＮ  １４９７１標準を参照するであろう。
【００６７】
本発明で使用される布帛は、好ましくは、少なくとも８０質量％のマイクロファイバー、更に好ましくは少なくとも９０質量％のマイクロファイバー、好ましくは少なくとも９５質量％、更に好ましくは１００質量％のマイクロファイバーを含む。「マイクロファイバー」という用語は、線密度が１．３デシテックス（１．３ｇ／１０ｋｍ）未満である紡織繊維を意味すると理解される。好ましいマイクロファイバーは、線密度が１デシテックス未満である。
【００６８】
マイクロファイバー布帛は、本発明によれば、親水性ポリマーのマイクロファイバー及び親油性ポリマーのマイクロファイバーを含む。
【００６９】
親水性ポリマーのマイクロファイバーは水との親和性を有するが、親油性ポリマーのマイクロファイバーは油との親和性を有する。
【００７０】
親油性ポリマーは皮脂タイプの汚れとの親和性があるが、親水性ポリマーは拭き布で処理された基材（好ましくは、めがねレンズ）の表面に存在する水分に対して親和性がある。
【００７１】
好ましく使用される親水性ポリマーは、水吸収度（ｄｅｇｒｅｅ  ｏｆ  ｗａｔｅｒ  ｕｐｔａｋｅ）が２％以上、更に好ましくは３％以上であるポリマーである。
【００７２】
水吸収度とは、状態調節した試料（２０℃及び周囲湿度６５％程度で２４時間たったもの）の質量と、１０５℃±２℃においてオーブン中で得た無水質量（恒量になるまで乾燥させる）との比率である。
【００７３】
水吸収の測定は、当業者に知られており、必要であれば、ＥＮ  ＩＳＯ６７４１標準を参照できるであろう。
【００７４】
親水性ポリマーの水吸収度は、１０％未満が好ましく、更に好ましくは８％未満、更にいっそう好ましくは７％以下である。
【００７５】
好ましく使用される親油性ポリマーは、水吸収度が２％未満であり、更に好ましくは１．５％未満、更にいっそう好ましくは１％である。
【００７６】
好ましい親水性ポリマーは、ポリアミド６，６（水吸収度（ＤＷＵ）が２．５％〜６％）、ポリアミド６（ＤＷＵが５．７５％）、及びセルロース類（ＤＷＵが８％〜１３％）である。
【００７７】
好ましい親油性ポリマーは、ポリエステル（ＤＷＵが０．１５％〜０．５０％）及びポリプロピレン（ＤＷＵが０．０５％〜０．５０％）である。
【００７８】
本発明による拭き布は多量の界面活性剤を含むが、親油性／親水性のマイクロファイバー構造では、使用者にとって受け入れがたい外観上の欠点をもたらし得る過剰付着を避けることにより、処理対象表面に付着する界面活性剤の量を調節することが可能になる。
【００７９】
マイクロファイバー布帛は、好ましくは、ポリアミドマイクロファイバーとポリエステルマイクロファイバーとを含み、更に好ましくは６０質量％〜８５質量％のポリエステルマイクロファイバーと１５質量％〜４０質量％のポリアミドマイクロファイバーとを含む。そのような布帛の例としてＣｅｍｏｉ（商標）布帛があり、これは、６９．５質量％のポリエステルマイクロファイバーと３０．５質量％のポリアミドマイクロファイバーとからなっている。７９質量％のポリエステルマイクロファイバーと２１質量％のポリアミドマイクロファイバーとからなる、Ｋｅｌｎｅｔが供給する布帛も好適である。
【００８０】
好ましくは、マイクロファイバー布帛は、断面が三角形であるマイクロファイバーを主に含む。好ましくは、本数の割合で親油性ポリマーのマイクロファイバーの少なくとも８０％が三角形の断面を有する。
【００８１】
本発明で使用するマイクロファイバーは、繊維（好ましくは、「オレンジウエッジ（ｏｒａｎｇｅ  ｗｅｄｇｅ；quartiers d'orange）」構造を有する）を解繊することにより得ることができる。オレンジウエッジは、好ましくは親油性ポリマーからなる。したがって、１つの好ましい実施形態によれば、マイクロファイバーは、複合構造の親水性ポリマー及び親油性ポリマーの繊維から、織った後又は編んだ後に、前記複合構造を解繊することにより得られる。
【００８２】
本発明はまた、上述の拭き布を製造する方法であって、
−  少なくとも１種の溶剤と親水性親油性バランス（ＨＬＢ）が５以上である少なくとも１種の界面活性剤とを含む溶液を、織られた又は編まれたマイクロファイバー布帛に含浸させることと、
−  前記溶剤が取り除かれるように含浸布地を乾燥させること
を含む、拭き布を製造する方法に関する。
【００８３】
典型的には０．１質量％〜５０質量％、好ましくは１質量％〜１０質量％の界面活性剤を含む界面活性剤の溶液槽を得るために、一般には界面活性剤を、ミセルタイプのクラスターが形成されないようにしつつ、水溶液、アルコール溶液又は水−アルコール溶液、更には別の適切な有機溶剤中に溶解させる。含浸ステップは、当業者によく知られている任意の好適な技法で、特にパジング、噴霧、浸漬で、又は含浸パッドを用いて実施することができる。
【００８４】
乾燥ステップは一般に、含浸を行うための界面活性剤組成物で使用される溶剤の全部又はほとんど全部を取り除くことを意図した、６０℃〜２００℃、好ましくは８０℃〜１５０℃の範囲の温度での熱乾燥からなり、これは含浸界面活性剤の蒸発をできるだけ避けるか又は抑制しつつ行われる。このステップの最後には、界面活性剤が含浸していても、また微量の溶剤が必要に応じて任意選択で残っていることがあるとしても、乾燥したとされる拭き布、すなわち乾いた感触の拭き布が得られる。
【００８５】
こうして得られた乾拭き布は、処理対象の表面を単に拭くだけで（前後の並進運動及び／又は回転運動）、基材表面に界面活性剤を効率的に施すことができ、また耐久性のある防曇性を得るのに必要な拭く動作の回数は限られているので、これは素早く行われる。更に、３０質量％の界面活性剤を含浸させた本発明による拭き布は、３０００回の拭き操作を行った後でさえ、めがねに防曇性を付与することが見出された。
【００８６】
更に拭き布は、基材上の汚れを拭き取るという主要機能を保持することができる。
【００８７】
本発明はまた、親水性の外表面を有する物品に防曇性を付与するための方法であって、本説明で定義した乾拭き布を用いてその表面を拭くことにより、前記親水性の外表面に界面活性剤を施すことを含む、物品に防曇性を付与するための方法に関する。「親水性表面」という表現は、水との静的接触角が５０°未満、好ましくは３５°未満である表面を意味すると理解される。本発明によれば、接触角は、特許出願の国際公開第２００８／０５３０２０号パンフレットに示されている方法にしたがって測定される。
【００８８】
拭き布で処理される親水性の外表面は、好ましくは、ポリオキシアルキレン基を含み、前記表面は、好ましくは、ポリオキシアルキレン基（好ましくは８０個未満の炭素原子を含む）と、少なくとも１個の加水分解可能基を持っている少なくとも１個のケイ素原子とを有する少なくとも１種のオルガノシラン化合物をグラフト化することにより得られたものである。
【００８９】
この親水性の外表面は特に、防曇コーティングの前駆体コーティングとなり得る。「防曇コーティングの前駆体」という表現は、本特許出願においては、膜が形成されるように界面活性剤を含む溶液を施した場合に、防曇コーティングとなるコーティングを意味すると理解される。前駆体コーティングと界面活性剤系溶液の膜とによって形成される集合体は、防曇コーティング自体を構成する。「防曇コーティング」という表現は、本特許出願においては、このコーティングで被覆された透明ガラス基材を、前記コーティングを備えていない前記基材上に曇りを生じさせる条件下においたとき（「熱蒸気試験」の節の実験の項に示されている）、５メートルの距離におかれた視力検査表（ｖｉｓｕａｌ  ａｃｕｉｔｙ  ｓｃａｌｅ）を観察者が被覆ガラスを介して見みた場合に、ただちに視力を６／１０より大きくすることができるコーティングを意味すると理解される。
【００９０】
グラフト化ポリオキシアルキレン基と防曇コーティングの前駆体とを含む親水性表面を得ることについては、特許出願の国際公開第２０１１／０８０４７２号パンフレットに詳しく記載されている。そのような表面は、ポリオキシアルキレン基（好ましくは８０個未満の炭素原子を含む）と、少なくとも１個の加水分解可能基を持っている少なくとも１個のケイ素原子とを有するオルガノシラン化合物の水解物を含む組成物を施すことにより得ることができる。それは、好ましくは式：
Ｒ１ＹｍＳｉ（Ｘ）３−ｍ    （Ｉ）
［式中、Ｙ基（同一又は異なるもの）は、炭素原子を介してケイ素に結合した一価有機基であり、Ｘ基（同一又は異なるもの）は、加水分解可能基であり、Ｒ１はポリオキシアルキレン官能基を含む基であり、ｍは、０、１又は２に等しい整数である］の化合物である。好ましくは、ｍ＝０である。そのような化合物の一例は、式ＣＨ３Ｏ−（ＣＨ２ＣＨ２Ｏ）６−９−（ＣＨ２）３Ｓｉ（ＯＣＨ３）３（ＩＩＩ）である、６〜９個のエチレンオキシド単位を有する２−［メトキシ（ポリエチレンオキシ）プロピル］トリメトキシシランである。
【００９１】
ポリオキシアルキレン基と、少なくとも１個の加水分解可能基を持っている少なくとも１個のケイ素原子とを有するオルガノシラン化合物の付着は、好ましくは、気相中で（好ましくは蒸発によって）行われ、その後グラフト化が行われる。
【００９２】
親水性表面に防曇性を付与するのに特に十分に適している界面活性剤は、上で定義したような、ポリオキシアルキレンソルビタン脂肪酸エステル及びポリエチレングリコールアルキルモノエーテルである。こうしたモノエーテルは、好ましくはフッ素化されていない。
【００９３】
界面活性剤を基材表面に施すと（これにより、好ましくは防曇コーティングが形成される）、一般に、この表面の水との静的接触角が１０°以下、好ましくは５°以下まで小さくなる。
【００９４】
本発明はまた、親水性又は疎水性の外表面を有する物品を清浄にするための方法であって、本説明で定義した乾拭き布を用いて前記表面を拭くことを含む、物品を清浄にするための方法に関する。「疎水性表面」という表現は、水との静的接触角が７０°以上、好ましくは９０°以上である表面を意味すると理解される。このタイプの表面は、同じ清浄レベルに達するのに、本発明による含浸乾拭き布を用いていっそう容易に清浄にされる。すなわち、より少ない回数の拭き操作で清浄にされる。
【００９５】
本発明による清浄方法は、皮脂で汚れた外表面を有する物品を清浄にするのに特に適している。この清浄方法では、物品の外表面は、好ましくは水との静的接触角が７０°以上である。
【００９６】
驚くべきことに、マイクロファイバーの網に界面活性剤が存在すると、マイクロファイバーへの汚れの接近が制限されるので、拭き布の清浄能力に不利な影響を与えると予想されたが、本発明による拭き布は、高濃度であり得る界面活性剤が含浸されていても、拭くことにより表面にある汚れを取り除くことができ、それと共に処理表面に持続的な防曇性を与えることが見出された。更に、本発明による含浸乾拭き布の清浄性能は、界面活性剤を含浸させていない同じ拭き布の性能よりも大きいことが見出された。
【００９７】
本発明による拭き布を用いて表面を清浄にするのに特に十分に適している界面活性剤は、特に清浄にする表面が親水性である場合、上で定義したようなポリオキシアルキレンソルビタン脂肪酸エステル及びポリエチレングリコールアルキルモノエーテルである。疎水性表面を清浄にするための方法を実現することを目的として本発明による拭き布の含浸に使用される界面活性剤は、フッ素化界面活性剤ではないことが好ましい。この実施形態では、それは、式Ｆ（ＣＦ２）ｙ−（ＣＨ２−ＣＨ２Ｏ）ｘ＋１Ｈ（ＶＩＩＩ）［式中、ｘは１〜１４の様々な整数であり、ｙは１０以下の整数であり、ｙ＝６である場合の式（ＶＩＩＩ）の化合物が、組成物中に存在する式（ＶＩＩＩ）の化合物の少なくとも９０質量％に相当する］の界面活性剤ではないことが好ましい。好ましくは、この実施形態では、それは、式Ｆ（ＣＦ２）ｙ−（ＣＨ２−ＣＨ２Ｏ）ｘ＋１Ｈ（ＶＩＩＩ）［式中、ｘは２〜１４の様々な整数であり、ｙは１０以下の整数であり、ｙ＝６である場合の式（ＶＩＩＩ）の化合物が、組成物中に存在する式（ＶＩＩＩ）の化合物の少なくとも９０質量％に相当する］の界面活性剤でもない。
【００９８】
清浄にし、且つ／又は防曇性を付与することを目的として、本発明による拭き布で処理する表面は、光学機器（光学レンズ、特にめがねレンズ、望遠鏡、カメラ）、鏡、建設又は自動車の分野用のガラスなどの表面など、ガラス又はプラスチック（有機ガラス又はミネラルガラス）でできた表面であってよい。
【００９９】
上述したとおり、本発明の方法は、ｉ）ポリエステル単位とポリアミド単位とを含むポリマー又はポリマー混合物で作られたマイクロファイバーを含むマイクロファイバー布帛に、式Ｆ（ＣＦ２）ｙ−（ＣＨ２−ＣＨ２Ｏ）ｘ＋１Ｈ（ＶＩＩＩ）［式中、ｘは１〜１４の様々な整数であり、ｙは１０以下の整数である］の少なくとも１種の界面活性剤を含む界面活性剤組成物（ｙ＝６である式（ＶＩＩＩ）の化合物が、組成物中に存在する式（ＶＩＩＩ）の化合物の少なくとも９０質量％に相当する）を含浸させ、次いでｉｉ）そのマイクロファイバー布帛を乾燥させることによって得られる乾燥マイクロファイバー布帛を含む拭き布の使用を含まず、且つｉ）ポリエステル単位とポリアミド単位とを含むポリマー又はポリマー混合物で作られたマイクロファイバーを含むマイクロファイバー布帛に、式Ｆ（ＣＦ２）ｙ−（ＣＨ２−ＣＨ２Ｏ）ｘ＋１Ｈ（ＶＩＩＩ）［式中、ｘは２〜１４の様々な整数であり、ｙは１０以下の整数である］の少なくとも１種の界面活性剤を含む界面活性剤組成物（ｙ＝６である式（ＶＩＩＩ）の化合物が、組成物中に存在する式（ＶＩＩＩ）の化合物の少なくとも９０質量％に相当する）を含浸させ、次いでｉｉ）そのマイクロファイバー布帛を乾燥させることによって得られる乾燥マイクロファイバー布帛を含む拭き布の使用を含まない。
【０１００】
本発明はまた、本説明で記載した拭き布と基材を有するレンズを含んでいる眼鏡とを含むセットであって、基材の外表面が５０°未満の水との静的接触角を有するセットに関する。この基材は、好ましくは、防曇コーティングの前駆体コーティングで被覆されており、その前駆体コーティングは、水との静的接触角が５０°未満であり、ポリオキシアルキレン基を有する少なくとも１種の化合物をグラフト化して得られる。上記から分かるように、この化合物は、好ましくは、８０個未満の炭素原子を含み且つ少なくとも１個の加水分解可能基を持っている少なくとも１個のケイ素原子を含む、オルガノシラン化合物である。
【０１０１】
以下の実施例は、本発明を更に詳細に示すものだが、限定することを意味するものではない。
【実施例】
【０１０２】
１．使用する材料及び光学物品
実施例で使用した拭き布は、Ｃｅｍｏｉ（商標）布帛（ＫＢ  Ｓｅｉｒｅｎが製造）からなり、これは、非含浸形態でＭｉｃｒｏｆｉｂｒｅ  Ｍ８４０５  ３０×４０という参照記号でＦａｃｏｌが販売しているものである（１６０ｇ／ｍ２、ＥＮ  １２１２７標準）。Ｃｅｍｏｉ（商標）布帛は、６９．５％のポリエステル（ＰＥＳ）と３０．５％のポリアミドからなる（ＩＳＯ  １８９３標準）。その種々の特性は以下のとおりである：厚さ：０．５６ｍｍ（ＩＳＯ  ５０８４標準）、密度：２８４ｋｇ／ｍ３、インターロック接着（ｉｎｔｅｒｌｏｃｋ  ｂｏｎｄｉｎｇ）、Ｅ４４ゲージ、９００編み目／ｃｍ２（ＮＦ  ＥＮ  １４９７１標準）、編み目数／ｃｍ：３０．５（縦列（ｃｏｌｕｍｎｓ））及び２９．５（横列（ｒｏｗｓ））（ＮＦ  ＥＮ  １４９７１標準）、１００の編み目当たりの糸長（編み目長）：１４ｃｍ（ＮＦ  ＥＮ  １４９７０標準）、主糸カウント（ｍａｉｎ  ｙａｒｎ  ｃｏｕｎｔ）：５６．１ｄｔｅｘ（ＮＦ  Ｇ  ０７  ３１６標準）、断面フィラメント又はマイクロファイバーの数が２００ＰＥＳフィラメント以上（２５の二成分ストランドの糸：ストランド当たり８ＰＥＳフィラメント）、ストランド形状：Ｐｉｅウエッジタイプの二成分繊維（１６セグメント）、マイクロファイバーの平均径：６．５μｍ、三角ＰＥＳマイクロファイバー（ＳＥＭ顕微鏡）。
【０１０３】
単一槽パジング操作（ｓｉｎｇｌｅ  ｂａｔｈ  ｐａｄｄｉｎｇ  ｏｐｅｒａｔｉｏｎ）を実施して含浸を行い、次いで１２０℃においてオーブン中で３分間熱乾燥させた様々なマイクロファイバー布地の試料から、１２ｃｍ×１５ｃｍの大きさの含浸拭き布を作製した。界面活性剤の水溶液中で布地の含浸を行った後、ロール間で布地に圧力を加えるステップを含むこの技法により、深く含浸させることが可能になり、その処理の最後に布地からの滴りが防止される。界面活性剤の溶液槽は、脱イオン水／イソプロピルアルコール混合物（８０／２０の体積比）を含む５質量％の界面活性剤溶液を含んでいた。
【０１０４】
評価した種々の界面活性剤は以下のとおりである：
ａ）Ｚｏｎｙｌ（登録商標）ＦＳＯ  １００（ＣＡＳ番号６５５４５−８０−４、ＤｕＰｏｎｔ）は、式（ＶＩＩＩ）［式中、ｙは、６５％、３０％及び５％の程度のそれぞれの質量割合で、値６、８及び１０を取り、ｘは２〜１３の様々な整数である］の化合物の混合物である。
ｂ）Ｔｗｅｅｎ（登録商標）４０（つまり、ポリオキシエチレン（２０）ソルビタンモノパルミテート）（ＣＡＳ番号９００５−６６−７）は、式Ｘ（上記）［式中、Ｒ’＝Ｃ１５Ｈ３１であり、ｗ＋ｘ＋ｙ＋ｚ＝２０である］の化合物である。
ｃ）Ｂｒｉｊ（登録商標）Ｃ１０（以前のＢｒｉｊ（登録商標）５６）又はポリエチレングリコールヘキサデシルエーテル（ＣＡＳ番号９００４−９５−９、ＩＣＩ）は、式Ｈ（ＯＣＨ２ＣＨ２）ｎＯＲ１（ＩＶ）［式中、ｎ≒１０及びＲ１＝ｎ−Ｃ１６Ｈ３３である］の化合物である。
【０１０５】
３種類のレンズを使用した。Ａで表したレンズは、特許出願の国際公開第２０１２／１５３０７２号パンフレットの実験の項に記載されているものと同じであり、外層として、６〜９個のエチレンオキシド単位を有するシロキサン化合物である式ＩＩＩの２−［メトキシ（ポリエチレンオキシ）プロピル］トリメトキシシラン（モル質量が４５０〜６００ｇ／ｍｏｌ）（ＣＡＳ番号：６５９９４−０７−２、参照記号：ＳＩＭ６４９２．７、Ｇｅｌｅｓｔ，Ｉｎｃ．提供）をベースにした防曇コーティングの前駆体コーティングを含む。ただし、ここでは、これらが、度の入っていない（凸面及び凹面の曲率半径が同じ）８０ｍｍ〜１８０ｍｍの曲率半径を有するめがねレンズ（平面レンズと呼ばれる）であり、且つ式ＩＩＩの化合物の蒸発の終わりに、余分の式ＩＩＩのシロキサン化合物の付着が取り除かれるまで、各レンズの表面を乾燥Ｃｅｍｏｉ布帛で拭いた（特許出願の国際公開第２０１１／０８０４７２号パンフレットに記載）。得られる防曇コーティングの前駆体コーティングは、厚さが１〜３ｎｍである。
【０１０６】
Ｂで表されるレンズは、その外層が、（防曇コーティングの前駆体ではなく）Ｏｐｔｒｏｎが販売する化合物ＯＦ２１０（商標）の真空蒸着によって得られる厚さが２〜３ｎｍの防汚コーティングであることを除いて、レンズＡと同じである。
【０１０７】
Ｃで表されるレンズは、その外層が、（防曇コーティングの前駆体ではなく）、Ｄａｉｋｉｎ  Ｉｎｄｕｓｔｒｉｅｓが販売する化合物Ｏｐｔｏｏｌ  ＤＳＸ（商標）の真空蒸着によって得られる３ｎｍの厚さを有する防汚コーティングであることは除いて、レンズＡと同じである。
【０１０８】
２．本発明による拭き布の防曇性の評価
ａ）界面活性剤含浸拭き布を用いて拭いてレンズ表面へ界面活性剤を施すための手順
防曇試験に使用したレンズは、親水性表面を有するレンズＡである。レンズは最初、せっけん水溶液で注意深く清浄にし、次いで乾燥Ｃｅｍｏｉ（商標）布帛で拭く。次に、レンズの両面を、界面活性剤（３０質量％）を含浸させたＣｅｍｏｉ（商標）布帛製の拭き布で拭くが、これは、界面活性剤を「付着させる」ために、拭き布を中心から端に向けて螺旋状に動かすことによって行う。これが一回施すことに相当する。様々な度合いで施すことができ、例えば、５回、１０回又は２０回施すことができる。
【０１０９】
ｂ）熱蒸気試験
蒸気試験はすべて、３０質量％の界面活性剤を含浸させた拭き布で処理した５個からなる一式のレンズに対して行った。試験の前に、レンズを２０〜２５℃の温度及び４０％〜５０％の湿度に調節された環境に２４時間おいた。次いでレンズを、５２℃の水を含んでいる加熱された容器の上に１５秒間置いた。その後すぐ、５ｍの所におかれた視力表を、試験するレンズを通して見た。観察者は、時間との関連で、以下の基準にしたがって視力を検査した。
０．曇りなし、目に見える歪みなし（視力＝１０／１０）
１．６／１０より大きい視力となる曇り及び／又は目に見える歪み
２．６／１０より小さい視力となる曇り及び／又は目に見える歪み
【０１１０】
実際的に言えば、等級０又は１を得るためには、１０／１０の視力を有し且つ目にレンズを付けた着用者は、５メートルの所に置かれたＳｎｅｌｌｅｎ視力検査表（Ｓｎｅｌｌｅｎ  Ｏｐｔｏｔｙｐｅ  ｃｈａｒｔ）の６／１０行にある「Ｅ］の文字の向きを識別できなければならない。
【０１１１】
この試験は、着用者が、茶、コーヒー又はソースパンの沸騰水の上に自分の顔を置くような普通の生活の状態をシミュレートすることができる。レンズが０又は１の等級を得る場合、Ｗａｌｄｍａｎｎランプの下でそれらが完全に乾いていることを確認し、その後、蒸気試験を繰り返す。
【０１１２】
１日当たり１回の割合で曇りを生じさせる操作を行って、防曇コーティングの経時的安定性も評価した。待機している時間の間、レンズは周囲温度で箱の中に保管する。結果を以下の表に示す。
【０１１３】
【表１】
0006538567.tif 000005
【０１１４】
界面活性剤をわずかな回数施すと、防曇性の益を得ることが可能になることが観察される。
【０１１５】
ｃ）熱帯条件及び冬条件の下での試験
こうした試験は、仏国特許出願公開第２９７４９０４号明細書に詳しく記載されており、且つその特許出願の図１（その中で、（２０）の番号が付けられている））に示されている透明光学物品の防曇性能を測定するためのシステムを用いて行われる。透明係数Ｎが０．６以上である場合、レンズは試験に合格である。一方、透明係数Ｎが０．６より小さい場合、レンズはこの試験に不合格である。透明係数Ｎは、特許出願の仏国特許第２９７４９０４号明細書に定義されている。
【０１１６】
冬条件
レンズを「冬」条件（０℃又は−１０℃）の下で６０分間保管し、それから素早く標準状態にさらした（２０℃、湿度５０％）。結果を以下の表に示す。
【０１１７】
【表２】
0006538567.tif 000006
【０１１８】
熱帯条件
レンズを標準状態（２０℃、湿度４５％）の下で３０分間保管し、その後速やかに「熱帯」条件にさらした（３０℃、湿度７０％）。試験を行ったレンズはすべて、これらの試験に合格した（評価した界面活性剤：Ｔｗｅｅｎ  ４０及びＢｒｉｊ  Ｃ１０）。
【０１１９】
３．本発明による拭き布の清浄特性の評価
ａ）清浄能力試験の説明
試験は、室内で、２２℃±３℃の温度及び５０％±１０％の周囲湿度の程度に調節して実施する。最初にレンズをせっけん水溶液で注意深く清浄にし、次いでイソプロピルアルコールで洗浄し、その後、脱イオン水で洗浄し、最後に乾燥Ｃｅｍｏｉ（商標）布帛で拭く。次に、防汚コーティングを設けるか（レンズＢ及びＣ）又は防曇コーティングの前駆体を設けた（めがねレンズＡ）レンズの凸面に、人工的汚れマークを同心円又は溝の形でパッド印刷して付着させるが、これは、すべてのレンズでヘーズＨが約８〜９となるようにするためである（つまり、親水性表面（めがねレンズＡ）及びめがねレンズＢ（その表面が、ＯＦ２１０（商標）で処理されたもの）に対する２つの付着物、及びＯｐｔｏｏｌ  ＤＳＸ（商標）で処理された表面（めがねレンズＣ）に対する３〜４個の付着物）。この試験で使用した人工的な汚れ（人工皮脂）は、主な成分としてオレイン酸を含み、直径２０ｍｍのマークの形である。
【０１２０】
次いで、機械式ロボットに取り付けられた評価対象の含浸マイクロファイバー布帛を用いて、７５０ｇの荷重で、自動拭き取りをレンズに対して行う（完全に再現可能な前後運動）。１回の拭き取り操作は、布帛の１回の前進運動又は１回の後退運動に相当する。レンズ上の布帛の運動の間の移動合計は、４０ｍｍである。すなわち、汚れを中心とした地点のどちらの側にも２０ｍｍである。評価する布地は、必ずレンズに対して同じ方向に使用する。この運動は、１回目の運動の際は中心から始まるため、最初の移動について言及される２回という値は、実際には１．５回である。
【０１２１】
レンズの透過性におけるヘーズの値（Ｈで表されている）は、Ｈａｚｅｇｕａｒｄ  ＸＬ  ２１１  Ｐｌｕｓ装置で測定する。最初の測定は、皮脂溝の領域に関してレンズの中心で行い、そしてその後、拭き取り操作の回数は、２、５、１０、２０又は３０である。布地の各タイプについて、以下の測定表に示されている値は、３つのレンズに対して行われた測定値の平均であり、それぞれは前述のとおり最初に汚されたものであり、それらに対して連続的に、２、５、１０、２０、３０回の拭き取りサイクルを実施し（言及されている値は、拭き取り操作の開始からの累積値である）、３つのレンズに対して同じ布帛を使用し続ける。表は、施した操作の各回数の後の、拭き取り効率の（累積）百分率も示す。したがって、例を挙げれば、何度かの操作実施により、人工的な汚れを施した後に測定された初期ヘーズ（約８〜９）が半分となる場合、拭き取り効率５０％となる。
【０１２２】
ヘーズＨは、ＡＳＴＭ  Ｄ１００３標準「透明プラスチックのヘーズ及び視感透過率のための標準試験法（Ｓｔａｎｄａｒｄ  ｔｅｓｔ  ｍｅｔｈｏｄ  ｆｏｒ  ｈａｚｅ  ａｎｄ  ｌｕｍｉｎｏｕｓ  ｔｒａｎｓｍｉｔｔａｎｃｅ  ｏｆ  ｔｒａｎｓｐａｒｅｎｔ  ｐｌａｓｔｉｃｓ）」にしたがって得られる。これは、レンズによって透過される光の総量（Ｉ合計）と、透過の際の分散光の量（Ｉ分散：法線方向に対して２．５°より大きな角度で透過・偏向される光の量）とを同時に測定することによって行われる。
【数１】
0006538567.tif 000007
【０１２３】
清浄能力試験により、特にヘーズＨを０．５％以下（これは、ガラスの清浄度の申し分のないレベルに相当する）にするのに必要な拭き取り操作の回数を測定することが可能になる。
【０１２４】
ｂ）様々な表面特性を有するレンズを清浄にするための本発明による拭き布の例示的実施形態
ｂ．１）親水性表面の場合の例
この試験に用いたレンズは、外層として防曇コーティングの前駆体（親水性の外層）を含むレンズＡである。結果を以下の表に示す。ヘーズに関しては、図１でヒストグラムの形でも示す。
【０１２５】
【表３】
0006538567.tif 000008
【０１２６】
本発明による拭き布は、界面活性剤を含んでいない同じ拭き布よりも、親水性表面（レンズＡ）に対して非常に大きな清浄作用を及ぼすこと、更にＴｗｅｅｎ  ４０及びＺｏｎｙｌ  ＦＳＯ  １００は、Ｂｒｉｊ  Ｃ１０よりも優れた性能を発揮することが観察される。
【０１２７】
ｂ．２）疎水性表面の清浄能力
この試験に用いたレンズは、外層として、防汚コーティング（疎水性の外層）を含むレンズＢ及びＣである。結果を以下の表に示す。ヘーズに関しては、ヒストグラムの形でも図２（レンズＢ）及び図３（レンズＣ）に示す。
【０１２８】
【表４】
0006538567.tif 000009
【０１２９】
【表５】
0006538567.tif 000010
【０１３０】
疎水性表面Ｂ及びＣに関して、Ｔｗｅｅｎ  ４０及びＢｒｉｊ  Ｃ１０界面活性剤を含む本発明による拭き布により、拭き布の清浄性能が改善されることが観察される。
【図１】
0006538567.tif 000011
【図２】
0006538567.tif 000012
【図３】
0006538567.tif 000013